(57)【要約】【課題】所定の製品を成形するための成形型において、全体として所定の剛性を確保し、成形面に適度な弾性を与える。【解決手段】例えば、住宅用の壁材といったコンクリート製品を成形するための成形型において、支持材２と表層３とを備える。支持材２は、ＦＲＰ等の強化エポキシ樹脂から構成される。表層３は、ウレアウレタン樹脂から構成され、上記コンクリート製品を成形するための成形面３ａを形成する。また、支持材２と表層３とは、一体成形されている。【選択図】図１
2011179311.tif 000002
【特許請求の範囲】
【請求項１】
所定の強化エポキシ樹脂からなる支持材と、
前記支持材と一体成形されたウレアウレタン樹脂からなる表層と、
を備えた樹脂部材。
【請求項２】
前記支持材は、アミンを硬化剤に用いた強化エポキシ樹脂からなり、
前記表層は、アミンを硬化剤に用いたウレアウレタン樹脂からなる
請求項１に記載の樹脂部材。
【請求項３】
所定の製品を成形するための成形型であって、
所定の強化エポキシ樹脂からなる支持材と、
前記支持材と一体成形されたウレアウレタン樹脂からなり、前記製品を成形するための成形面を形成する表層と、
を備えた成形型。
【請求項４】
所定の連結部材に連結するためのフランジ継手であって、
所定の強化エポキシ樹脂からなる支持材と、
前記支持材と一体成形されたウレアウレタン樹脂からなり、前記連結部材に接触して前記連結部材との隙間を塞ぐための接触面を形成する表層と、
を備えたフランジ継手。
【請求項５】
利用者の荷重を所定の荷重受け部で受ける車椅子であって、
前記荷重受け部は、
所定の強化エポキシ樹脂からなる支持材と、
前記支持材と一体成形されたウレアウレタン樹脂からなり、利用者に接触する接触面を形成する表層と、
を備えた車椅子。
【請求項６】
駐車中の車の側方に所定の固定体が配置されるガレージであって、
前記固定体は、
所定の強化エポキシ樹脂からなる支持材と、
前記支持材と一体成形されたウレアウレタン樹脂からなり、車が接触し得る接触面を形成する表層と、
を備えたガレージ。
【発明の詳細な説明】
【技術分野】
【０００１】
この発明は、所定の強化樹脂を支持材とする樹脂部材と、その樹脂部材を利用した成形型、フランジ継手、車椅子及びガレージとに関するものである。
【背景技術】
【０００２】
図８は従来のコンクリート製品の成形方法を示す図である。
従来では、住宅用の壁材等のコンクリート製品を成形する際に、図８（ａ）に示すような成形型１９が用いられていた。
【０００３】
成形型１９は、例えば、鉄枠２０に弾性樹脂２１が接着固定されたものによって構成される。成形型１９に必要な剛性は、鉄枠２０によって付与されている。弾性樹脂２１には、その表面（成形面２１ａ）に、製品の表面に転写させるための模様等が形成されている。弾性樹脂２１は、例えば、ポリウレタンやシリコン、ゴムを注型で成形したものから構成される。住宅用の壁材等、深絞り形状を呈する製品を成形する場合、５ｃｍ程度、或いはそれ以上の厚みを有する弾性樹脂２１が鉄枠２０に接着固定される。
【０００４】
成形型１９を用いてコンクリート製品の成形を行う場合、先ず、弾性樹脂２１の成形面２１ａに離型剤２２を塗布して離型処理を施す。次に、成形型１９の内部に鉄筋２３をセットして、成形型１９内にコンクリート２４を充填する。そして、コンクリート２４が硬化すると、硬化したコンクリート２４（製品）を吊り上げて成形型１９から外し、必要に応じて仕上げ処理を行う。
【０００５】
成形面２１ａを弾性樹脂２１で形成するのは、製品の型離れ（脱型性）を良くするためである。しかし、従来の成形型１９では、弾性樹脂２１に、少なくとも、製品表面の模様や形状分の厚みが必要になるため、弾性樹脂２１が肉厚になってその効果が半減するといった問題があった。特に、住宅用の壁材等のコンクリート製品は、その硬化時に膨張する特性があるため、膨張したコンクリート２４が弾性樹脂２１に食い込んでしまい、脱型性が大幅に悪化することがあった。
【０００６】
また、成形型１９では、弾性樹脂２１が肉厚なために、コンクリート硬化時の膨張によって製品の寸法精度が悪化するといった問題もあった。更に、肉厚な弾性樹脂２１はコンクリートの硬化熱の影響も受け易く、可塑剤が配合された弾性樹脂２１が上記硬化熱によって収縮し、高精度な製品を安定して供給することが困難になるといった問題もあった。
【０００７】
成形型１９では、鉄枠２０を使用することによる問題も発生していた。例えば、住宅用の壁材を成形する成形型１９は、一辺が数ｍの大きさになるものがある。このため、鉄枠２０のために成形型１９全体の重量が増加し、成形型１９の取り扱いが困難になることがあった。また、成形型１９が使用できなくなった場合は、鉄枠２０と弾性樹脂２１とを分離して廃棄（或いは、リサイクル）しなければならない。鉄枠２０と肉厚な弾性樹脂２１との双方を備えた成形型１９は、裁断機による破砕が困難であり、廃棄（或いは、リサイクル）のためにも多大な労力と費用とが必要になってしまう。
【０００８】
一方、上記問題を解決すべく、繊維強化樹脂（ＦＲＰ：Ｆｉｂｅｒ  Ｒｅｉｎｆｏｒｃｅｄ  Ｐｌａｓｔｉｃ）を用いた成形型も提案されている（例えば、特許文献１参照）。
【先行技術文献】
【特許文献】
【０００９】
【特許文献１】特開平９−７０８０９号公報
【発明の概要】
【発明が解決しようとする課題】
【００１０】
繊維強化樹脂は、表面硬度及び剛性が極めて高い。このため、繊維強化樹脂を利用すれば、鉄枠（或いは、鉄板等）を用いることなく成形型を製作することができる。しかし、繊維強化樹脂によって成形型の成形面を形成すると、製品の型離れが極めて悪くなり、製品表面を損傷させてしまう恐れがあった。また、成形面を繊維強化樹脂で形成した場合は、成形面にエフロエッセンスが付着し、その除去が必要になるといった問題もあった。
【００１１】
特許文献１には、上記課題を解決するために、繊維強化樹脂の表面にポリウレタンシートを貼り付けることが記載されている。しかし、薄いポリウレタンシートを使用すると、成形面に凹凸、模様等がある場合に、貼り付け作業が極めて困難になってしまう。また、凹凸、模様等が形成されたポリウレタンシートを使用する場合は、シート自体が厚くなり、前述の鉄枠２０を利用した場合と同様の問題が発生してしまう。
【００１２】
これらの問題は、所定の強化樹脂と弾性を有する所定の樹脂とを一体に成形し、上記弾性樹脂によって表層を形成すれば解決することができる。
また、このような樹脂部材を他の製品（例えば、部品、装置、建築部材等）に適用できれば、強化樹脂の剛性と表層樹脂の弾性とを利用して、その製品に、種々の機能を備えさせることができる。例えば、強化樹脂によって製品本体の強度を確保しつつ、表層樹脂によって製品表面に適度なクッション性を持たせることができる。また、表層樹脂を他の部材に強く押し付けた状態で固定すれば、その部材との間に所定のシール性を確保することも可能となる。
【００１３】
以上より、この発明は、全体として所定の剛性を有し、表層に適度な弾性を備えた一体成形からなる樹脂部材を提供することを目的とする。
また、この発明は、上記樹脂部材を利用した成形型、フランジ継手、車椅子及びガレージを提供することを目的とする。
【課題を解決するための手段】
【００１４】
この発明に係る樹脂部材は、所定の強化エポキシ樹脂からなる支持材と、支持材と一体成形されたウレアウレタン樹脂からなる表層と、を備えたものである。
【００１５】
この発明に係る成形型は、所定の製品を成形するための成形型であって、所定の強化エポキシ樹脂からなる支持材と、支持材と一体成形されたウレアウレタン樹脂からなり、製品を成形するための成形面を形成する表層と、を備えたものである。
【００１６】
この発明に係るフランジ継手は、所定の連結部材に連結するためのフランジ継手であって、所定の強化エポキシ樹脂からなる支持材と、支持材と一体成形されたウレアウレタン樹脂からなり、連結部材に接触して連結部材との隙間を塞ぐための接触面を形成する表層と、を備えたものである。
【００１７】
この発明に係る車椅子は、利用者の荷重を所定の荷重受け部で受ける車椅子であって、荷重受け部は、所定の強化エポキシ樹脂からなる支持材と、支持材と一体成形されたウレアウレタン樹脂からなり、利用者に接触する接触面を形成する表層と、を備えたものである。
【００１８】
この発明に係るガレージは、駐車中の車の側方に所定の固定体が配置されるガレージであって、固定体は、所定の強化エポキシ樹脂からなる支持材と、支持材と一体成形されたウレアウレタン樹脂からなり、車が接触し得る接触面を形成する表層と、を備えたものである。
【発明の効果】
【００１９】
この発明によれば、一体成形された樹脂部材において、全体として所定の剛性を確保し、表層に適度な弾性を与えることができる。
また、上記樹脂部材を利用した成形型、フランジ継手、車椅子及びガレージを提供することが可能となる。
【図面の簡単な説明】
【００２０】
【図１】この発明の実施の形態１における成形型を示す斜視図である。
【図２】この発明の実施の形態１における成形型の製造方法を説明するための図である。
【図３】この発明の実施の形態２におけるフランジ継手を示す斜視図である。
【図４】この発明の実施の形態３における車椅子を示す斜視図である。
【図５】図４のＡ−Ａ断面を示す図である。
【図６】この発明の実施の形態４におけるガレージを示す斜視図である。
【図７】図６のＢ−Ｂ断面を示す図である。
【図８】従来のコンクリート製品の成形方法を示す図である。
【発明を実施するための形態】
【００２１】
この発明をより詳細に説明するため、添付の図面に従ってこれを説明する。なお、各図中、同一又は相当する部分には同一の符号を付しており、その重複説明は適宜に簡略化ないし省略する。
【００２２】
実施の形態１．
図１はこの発明の実施の形態１における成形型を示す斜視図である。
図１に示す成形型１は、住宅用の壁材等のコンクリート製品を成形するためのものである。成形型１は、所定の強化樹脂からなる支持材２と、支持材２と一体成形された所定の樹脂からなる表層３とを備えている。
【００２３】
支持材２は、所定の方法によって強化されたエポキシ樹脂から構成される。支持材２を構成する強化エポキシ樹脂には、アミンが硬化剤として用いられている。強化エポキシ樹脂としては、内部の繊維によって強化されたＦＲＰが好適である。但し、支持材２として繊維強化エポキシ樹脂を採用する必要はなく、例えば、シリカ粉末やカーボンナノチューブを添加して強化させた強化エポキシ樹脂等を採用しても構わない。
【００２４】
表層３は、ウレアウレタン樹脂から構成される。表層３を構成するウレアウレタン樹脂には、アミンが硬化剤として用いられている。表層３は、コンクリート製品を成形するための成形面３ａ全体を形成する。ウレアウレタン樹脂は、上記強化エポキシ樹脂とは異なり所定の弾性を有しているため、成形面３ａには適度な柔軟性が備えられる。なお、コンクリート製品を成形する際、成形型１に充填されたコンクリートは、表層３にのみ、即ち、成形面３ａにのみ接触した状態で硬化する。
【００２５】
以下に、図２も参照し、上記成形型１の製造方法について説明する。
図２はこの発明の実施の形態１における成形型の製造方法を説明するための図である。図２において、４は成形型１を成形するための型である。型４の表面４ａは、上記コンクリート製品と同じ模様や形状に形成されている。型４は、例えば、ＦＲＰ、石膏、アルミニウムといった素材でできている。
【００２６】
成形型１を製造する場合、先ず、表面４ａを上方に向けて型４を置き、型４の表面４ａ全体に、上記ウレアウレタン樹脂を塗布する。次いで、エポキシ樹脂を含浸させた繊維材を、上記塗布したウレアウレタン樹脂の上に積層する。そして、かかる状態で、ウレアウレタン樹脂及びエポキシ樹脂の双方が完全に硬化するのを待ち、硬化後に型４から取り外す。
【００２７】
図２は型４から取り外す直前の状態を示したものである。図２に示す状態では、硬化したウレアウレタン樹脂により表層３が、硬化したエポキシ樹脂とその内部の繊維材とにより支持材２が形成されている。また、支持材２と表層３とは、化学的に結合した状態で一体化されている。
【００２８】
上記構成の成形型１であれば、強化エポキシ樹脂からなる支持材２によって必要な剛性が確保され、成形型１を薄く且つ軽量にすることができる。エポキシ樹脂は、硬化時の収縮率が小さいためにヒケが生じ難く、成形型１を薄くしても寸法精度が悪化することはない。
【００２９】
また、成形型１では、ウレアウレタン樹脂からなる表層３によって、成形面３ａに適度な弾性（柔軟性）を持たせることができる。このため、成形型１は優れた脱型性を有し、製品を取り外す際に製品表面を損傷させてしまう恐れがない。なお、ウレアウレタン樹脂は、耐摩耗性にも優れるため、上記構成の成形型１であれば、その耐久性も飛躍的に向上させることができる。
【００３０】
成形型１では、製品表面の凹凸や模様に関わらず、表層３を薄くすることができる。成形型１では、支持材２と表層３とを一体成形するため、表層３を薄くしても、その接合強度や製造過程において特に問題が生じることはない。また、表層３を薄くできるため、コンクリートの膨張による表層３の変形や、コンクリートの硬化熱による表層３の収縮を極僅かに抑えることができ、寸法精度の高い高品質な製品を安定して供給することが可能となる。
【００３１】
成形型１は、全体が樹脂でできているため、廃棄（或いは、リサイクル）も容易になる。なお、表層３が薄いため、裁断機による成形型１の破砕も可能である。
【００３２】
このような種々の機能を備えた成形型１は、強化エポキシ樹脂からなる支持材２と、支持材２と一体成形されたウレアウレタン樹脂からなる表層３とを備えることによって実現できたものである。このような構成を有する樹脂部材を他の製品（例えば、部品、装置、建築部材等）に適用できれば、強化樹脂の剛性と表層樹脂の弾性とを利用して、その製品に、種々の機能を付与することができる。そこで、以下の実施の形態では、上記樹脂部材を他の製品に適用した具体例について説明する。
【００３３】
実施の形態２．
本実施の形態では、上記構成の樹脂部材をフランジ継手に適用した場合について説明する。図３はこの発明の実施の形態２におけるフランジ継手を示す斜視図である。
【００３４】
フランジ継手５は、所定の連結部材６に連結され、連結部材６との間に所定のシール性を確保するためのものである。フランジ継手５は、強化エポキシ樹脂からなる支持材７とウレアウレタン樹脂からなる表層８とを備えており、全体として、円筒部材の端部に円盤状の端部材が付された形状を呈している。なお、支持材７及び表層８は、上記支持材２及び表層３と同様の構成を有しており、同様の製造方法によって成形されている。即ち、支持材７を構成する強化エポキシ樹脂と表層８を構成するウレアウレタン樹脂とには、アミンが硬化剤として用いられている。また、支持材７と表層８とは一体成形され、化学的に結合した状態で一体化されている。
【００３５】
上記構成のフランジ継手５を連結部材６に連結する場合、表層８の表面からなる接触面８ａを連結部材６に接触させた状態でボルト（図示せず）を締め上げ、接触面８ａを連結部材６に強く押し当てた状態で固定する。ウレアウレタン樹脂は所定の弾性を有するため、表層８は、連結部材６側に押し付けられることによって変形し、接触面８ａが連結部材６の表面に密着して連結部材６との隙間を塞ぐことができる。シールする対象部分（本実施の形態では、中央に形成された孔５ａ）の周囲を囲むように隙間無く（無端状に）接触面８ａを形成しておけば、連結部材６との間に十分なシール性を確保することができる。
【００３６】
従来のフランジ継手を連結部材６に連結する場合は、連結部材６との間にゴム製のガスケットを挿入して所定のシール性を確保しなければならなかった。フランジ継手５では、表層８が従来のガスケットの機能を備えているため、必要なシール性を確保するために他の部材が必要になることはない。このため、連結作業を容易に行うことができる。
また、上記構成のフランジ継手５であれば、上記成形型１の効果をそのまま奏することができ、優れた耐久性、寸法安定性、廃棄性等が期待できる。
【００３７】
実施の形態３．
本実施の形態では、上記構成の樹脂部材を車椅子の一部に適用した場合について説明する。図４はこの発明の実施の形態３における車椅子を示す斜視図、図５は図４のＡ−Ａ断面を示す図である。
【００３８】
車椅子９は、利用者が座った状態で移動するためのものである。車椅子９では、利用者が座る時や座った後、或いは、座った状態で移動する時に、様々な部分（荷重受け部）が利用者から直接荷重を受ける。例えば、利用者が座る座部１０ａ、利用者が座る時に掴んだり、座った後に肘を掛けたりするための肘掛部１０ｂ、座った利用者が足を置くための足置部１０ｃ、移動する時に回転させる操作部１０ｄ、ブレーキを掛けるためのブレーキレバー部１０ｅ等が、荷重受け部を構成する。
【００３９】
車椅子９では、荷重受け部の全体又はその一部（例えば、肘掛部１０ｂ）に、強化エポキシ樹脂からなる支持材１１とウレアウレタン樹脂からなる表層１２とが備えられている。支持材１１及び表層１２は、支持材２及び表層３と同様の構成を有しており、同様の製造方法によって成形されている。即ち、支持材１１を構成する強化エポキシ樹脂と表層１２を構成するウレアウレタン樹脂とには、アミンが硬化剤として用いられている。また、支持材１１と表層１２とは一体成形され、化学的に結合した状態で一体化されている。
【００４０】
従来の車椅子では、例えば、金属製のパイプにクッション材を固定して、肘掛部を構成していた。車椅子９では、表層１２が従来のクッション材の機能を備えているため、他の部材を追加することなく、利用者（利用者の衣服、靴等も含む）に接触する接触面１２ａに十分な柔軟性を持たせることができる。また、支持材１１と表層１２とが一体成形されているため、利用者の荷重が掛かっても、表層１２が支持材１１からずれてしまう恐れもない。
また、車椅子９では、上記構成の樹脂部材を備えた荷重受け部において、成形型１の効果をそのまま奏することができ、優れた耐久性、寸法安定性、廃棄性等が期待できる。
【００４１】
なお、ウレアウレタン樹脂は優れた耐摩耗性を有するため、例えば、前輪１０ｆや後輪１０ｇ等、他のものと接触する或いは接触し得る場所に、上記構成の樹脂部材を適用しても良い。かかる場合、前輪１０ｆや後輪１０ｇのうち、地面と接触する接触面を、ウレアウレタン樹脂からなる表層で構成する。
また、車椅子９全体を、金属パイプを使用せずにＦＲＰ等の強化樹脂によって構成し、要部にのみ、上記構成の樹脂部材を適用しても良い。
【００４２】
実施の形態４．
本実施の形態では、上記構成の樹脂部材をガレージの一部に適用した場合について説明する。図６はこの発明の実施の形態４におけるガレージを示す斜視図、図７は図６のＢ−Ｂ断面を示す図である。
【００４３】
ガレージ１３は、車１４の駐車スペースを形成するためのものである。ガレージ１３は、駐車中の車１４の上方に配置される天井１５と、この天井１５を支持する側壁１６とにより、その要部が構成される。側壁１６は、車１４の側方（後方も含む）に配置されるため、車１４が発進或いは停車する際に、車１４のバンパー等が側壁１６の表面１６ａに接触することがある。
【００４４】
ガレージ１３では、側壁１６の表面１６ａのうち、少なくとも、車１４が接触し得る範囲の面（接触面）をウレアウレタン樹脂で構成している。即ち、ガレージ１３では、側壁１６の全体又はその一部（例えば、所定の高さの範囲）に、強化エポキシ樹脂からなる支持材１７とウレアウレタン樹脂からなる表層１８とが備えられている。支持材１７及び表層１８は、支持材２及び表層３と同様の構成を有しており、同様の製造方法によって成形されている。即ち、支持材１７を構成する強化エポキシ樹脂と表層１８を構成するウレアウレタン樹脂とには、アミンが硬化剤として用いられている。また、支持材１７と表層１８とは一体成形され、化学的に結合した状態で一体化されている。
【００４５】
従来のガレージでは、天井パネルを金属製の柱によって支えていたため、車１４が柱に接触すると、簡単に車１４に傷が付いてしまった。ガレージ１３では、車１４が接触し得る表面１６ａに十分な柔軟性を持たせることができるため、車１４が側壁１６に接触しても、車１４が大きく傷付いてしまうことはない。また、側壁１６（及び、天井１５）全体を樹脂で成形すれば、その形や色を任意に変更することができ、意匠的にも優れたガレージ１３を提供することが可能となる。
また、ガレージ１３では、上記構成の樹脂部材を備えた側壁１６において、成形型１の効果をそのまま奏することができ、優れた耐久性、寸法安定性、廃棄性等が期待できる。
【００４６】
なお、駐車中の車１４の側方に配置される固定体（本実施の形態においては側壁１６）が柱状を呈する場合は、この柱の表面をウレアウレタン樹脂で構成すれば良い。上記構成の樹脂部材は、上記固定体の形状に合わせて適宜適用することができる。
【００４７】
実施の形態１乃至４では、上記樹脂部材の具体的な適用例について説明を行った。本樹脂部材は、その他にも、表層樹脂のクッション性を利用して、車体やパレット、工業用ロボットアーム等のような製品に適用することも可能である。また、気密性や水密性が必要な他の製品に本樹脂部材を適用しても良い。
【符号の説明】
【００４８】
１、１９  成形型
２、７、１１、１７  支持材
３、８、１２、１８  表層
３ａ、２１ａ  成形面
４  型
４ａ、１６ａ  表面
５  フランジ継手
５ａ  孔
６  連結部材
８ａ、１２ａ  接触面
９  車椅子
１０ａ  座部
１０ｂ  肘掛部
１０ｃ  足置部
１０ｄ  操作部
１０ｅ  ブレーキレバー部
１０ｆ  前輪
１０ｇ  後輪
１３  ガレージ
１４  車
１５  天井
１６  側壁
２０  鉄枠
２１  弾性樹脂
２２  離型剤
２３  鉄筋
２４  コンクリート
【図１】
2011179311.tif 000003
【図２】
2011179311.tif 000004
【図３】
2011179311.tif 000005
【図４】
2011179311.tif 000006
【図５】
2011179311.tif 000007
【図６】
2011179311.tif 000008
【図７】
2011179311.tif 000009
【図８】
2011179311.tif 000010
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
硬化剤にアミンを用いた繊維強化エポキシ樹脂からなる支持材と、
硬化剤にアミンを用いたウレアウレタン樹脂からなる表層と、
を備え、
前記表層は、所定の型の表面にウレアウレタン樹脂が塗布された後に、エポキシ樹脂を含浸させた繊維材がその上に積層されて硬化されることにより、前記支持材と化学的に結合した状態で一体化された樹脂部材。
【請求項２】
所定の型の表面に、硬化剤にアミンを用いたウレアウレタン樹脂を塗布するステップと、
硬化剤にアミンを用いたエポキシ樹脂を含浸させた繊維材を、前記塗布したウレアウレタン樹脂の上に積層するステップと、
前記積層状態で、ウレアウレタン樹脂及びエポキシ樹脂の双方を硬化させ、硬化したウレアウレタン樹脂からなる表層と硬化したエポキシ樹脂及びその内部の繊維材からなる支持材とを、化学的に結合した状態で一体化させるステップと、
一体化した前記表層及び前記支持材を前記型から取り外すステップと、
を備えた樹脂部材の製造方法。
【請求項３】
所定の製品を成形するための成形型であって、
硬化剤にアミンを用いた繊維強化エポキシ樹脂からなる支持材と、
硬化剤にアミンを用いたウレアウレタン樹脂からなり、前記製品を成形するための成形面を形成する表層と、
を備え、
前記表層は、所定の型の表面にウレアウレタン樹脂が塗布された後に、エポキシ樹脂を含浸させた繊維材がその上に積層されて硬化されることにより、前記支持材と化学的に結合した状態で一体化された成形型。
【請求項４】
所定の連結部材に連結するためのフランジ継手であって、
硬化剤にアミンを用いた繊維強化エポキシ樹脂からなる支持材と、
硬化剤にアミンを用いたウレアウレタン樹脂からなり、前記連結部材に接触して前記連結部材との隙間を塞ぐための接触面を形成する表層と、
を備え、
前記表層は、所定の型の表面にウレアウレタン樹脂が塗布された後に、エポキシ樹脂を含浸させた繊維材がその上に積層されて硬化されることにより、前記支持材と化学的に結合した状態で一体化されたフランジ継手。
【請求項５】
利用者の荷重を所定の荷重受け部で受ける車椅子であって、
前記荷重受け部は、
硬化剤にアミンを用いた繊維強化エポキシ樹脂からなる支持材と、
硬化剤にアミンを用いたウレアウレタン樹脂からなり、利用者に接触する接触面を形成する表層と、
を備え、
前記表層は、所定の型の表面にウレアウレタン樹脂が塗布された後に、エポキシ樹脂を含浸させた繊維材がその上に積層されて硬化されることにより、前記支持材と化学的に結合した状態で一体化された車椅子。
【請求項６】
駐車中の車の側方に所定の固定体が配置されるガレージであって、
前記固定体は、
硬化剤にアミンを用いた繊維強化エポキシ樹脂からなる支持材と、
硬化剤にアミンを用いたウレアウレタン樹脂からなり、車が接触し得る接触面を形成する表層と、
を備え、
前記表層は、所定の型の表面にウレアウレタン樹脂が塗布された後に、エポキシ樹脂を含浸させた繊維材がその上に積層されて硬化されることにより、前記支持材と化学的に結合した状態で一体化されたガレージ。
【手続補正３】
【補正対象書類名】明細書
【補正対象項目名】０００１
【補正方法】変更
【補正の内容】
【０００１】
この発明は、所定の強化樹脂を支持材とする樹脂部材及びその製造方法と、その樹脂部材を利用した成形型、フランジ継手、車椅子及びガレージとに関するものである。
【手続補正４】
【補正対象書類名】明細書
【補正対象項目名】００１３
【補正方法】変更
【補正の内容】
【００１３】
以上より、この発明は、全体として所定の剛性を有し、表層に適度な弾性を備えた一体成形からなる樹脂部材とそのような樹脂部材の製造方法とを提供することを目的とする。
また、この発明は、上記樹脂部材を利用した成形型、フランジ継手、車椅子及びガレージを提供することを目的とする。
【手続補正５】
【補正対象書類名】明細書
【補正対象項目名】００１４
【補正方法】変更
【補正の内容】
【００１４】
この発明に係る樹脂部材は、硬化剤にアミンを用いた繊維強化エポキシ樹脂からなる支持材と、硬化剤にアミンを用いたウレアウレタン樹脂からなる表層と、を備え、表層は、所定の型の表面にウレアウレタン樹脂が塗布された後に、エポキシ樹脂を含浸させた繊維材がその上に積層されて硬化されることにより、支持材と化学的に結合した状態で一体化されたものである。
この発明に係る樹脂部材の製造方法は、所定の型の表面に、硬化剤にアミンを用いたウレアウレタン樹脂を塗布するステップと、硬化剤にアミンを用いたエポキシ樹脂を含浸させた繊維材を、塗布したウレアウレタン樹脂の上に積層するステップと、上記積層状態で、ウレアウレタン樹脂及びエポキシ樹脂の双方を硬化させ、硬化したウレアウレタン樹脂からなる表層と硬化したエポキシ樹脂及びその内部の繊維材からなる支持材とを、化学的に結合した状態で一体化させるステップと、一体化した表層及び支持材を型から取り外すステップと、を備えたものである。
【手続補正６】
【補正対象書類名】明細書
【補正対象項目名】００１５
【補正方法】変更
【補正の内容】
【００１５】
この発明に係る成形型は、所定の製品を成形するための成形型であって、硬化剤にアミンを用いた繊維強化エポキシ樹脂からなる支持材と、硬化剤にアミンを用いたウレアウレタン樹脂からなり、製品を成形するための成形面を形成する表層と、を備え、表層は、所定の型の表面にウレアウレタン樹脂が塗布された後に、エポキシ樹脂を含浸させた繊維材がその上に積層されて硬化されることにより、支持材と化学的に結合した状態で一体化されたものである。
【手続補正７】
【補正対象書類名】明細書
【補正対象項目名】００１６
【補正方法】変更
【補正の内容】
【００１６】
この発明に係るフランジ継手は、所定の連結部材に連結するためのフランジ継手であって、硬化剤にアミンを用いた繊維強化エポキシ樹脂からなる支持材と、硬化剤にアミンを用いたウレアウレタン樹脂からなり、連結部材に接触して連結部材との隙間を塞ぐための接触面を形成する表層と、を備え、表層は、所定の型の表面にウレアウレタン樹脂が塗布された後に、エポキシ樹脂を含浸させた繊維材がその上に積層されて硬化されることにより、支持材と化学的に結合した状態で一体化されたものである。
【手続補正８】
【補正対象書類名】明細書
【補正対象項目名】００１７
【補正方法】変更
【補正の内容】
【００１７】
この発明に係る車椅子は、利用者の荷重を所定の荷重受け部で受ける車椅子であって、荷重受け部は、硬化剤にアミンを用いた繊維強化エポキシ樹脂からなる支持材と、硬化剤にアミンを用いたウレアウレタン樹脂からなり、利用者に接触する接触面を形成する表層と、を備え、表層は、所定の型の表面にウレアウレタン樹脂が塗布された後に、エポキシ樹脂を含浸させた繊維材がその上に積層されて硬化されることにより、支持材と化学的に結合した状態で一体化されたものである。
【手続補正９】
【補正対象書類名】明細書
【補正対象項目名】００１８
【補正方法】変更
【補正の内容】
【００１８】
この発明に係るガレージは、駐車中の車の側方に所定の固定体が配置されるガレージであって、固定体は、硬化剤にアミンを用いた繊維強化エポキシ樹脂からなる支持材と、硬化剤にアミンを用いたウレアウレタン樹脂からなり、車が接触し得る接触面を形成する表層と、を備え、表層は、所定の型の表面にウレアウレタン樹脂が塗布された後に、エポキシ樹脂を含浸させた繊維材がその上に積層されて硬化されることにより、支持材と化学的に結合した状態で一体化されたものである。